(57)【要約】      （修正有）【課題】光反射材の錆びによる反射性能の低下がなく、かつ光反射材が剥離し難く、耐久性に優れ、紫外線や赤外線の遮断性に優れ、窓ガラスに貼り付けたときに従来同様に気泡が残らず、網目が変形し難く、糸がほつれず、室外から室内が見え難い窓ガラス用遮光ネットを提供する。【解決手段】合成繊維のフィラメント糸を用いて編織された黒色ネット地１１の片面に光反射膜１２および粘着剤層１３が順に積層され、この粘着剤層１３を介して合成樹脂からなる離型フィルム１４が着脱自在に貼り付けられ、上記ネット地１１の他面が上記の光反射膜１２および粘着剤層１３で被覆されることなく黒色を呈しており、上記の光反射膜１２がステンレス鋼、ニッケル、クロムまたはチタンからなり、編織後のスパッタリング加工によって形成される。【選択図】図１
0003130273.tif 000002
【実用新案登録請求の範囲】
【請求項１】
車両や建物の窓ガラス内面に遮光用として貼り付けるための窓ガラス用遮光ネットにおいて、合成繊維のフィラメント糸を用いて編織された黒色ネット地の片面に光反射膜および粘着剤層が順に積層され、この粘着剤層を介して合成樹脂からなる離型フィルムが着脱自在に貼り付けられ、上記黒色ネット地の他面が上記の光反射膜および粘着剤層で被覆されることなく黒色を呈しており、上記の光反射膜がステンレス鋼、ニッケル、クロムまたはチタンからなり、編織後のスパッタリング加工によって形成されていることを特徴とする窓ガラス用遮光ネット。
【請求項２】
ネット地を構成するフィラメント糸がポリエチレンテレフタレートからなるマルチフィラメント糸であり、ネット地の開口率が２０〜７０％である請求項１記載の窓ガラス用遮光ネット。
【請求項３】
光反射膜の厚みが２００〜３０００Åである請求項１または２に記載の窓ガラス用遮光ネット。
【請求項４】
粘着剤層がシリコーンゴムからなる請求項１ないし３のいずれかに記載の窓ガラス用遮光ネット。
【考案の詳細な説明】
【技術分野】
【０００１】
この考案は、車両や建物の窓ガラス内面に遮光用として貼り付けるための窓ガラス用遮光ネットに関するものである。
【背景技術】
【０００２】
窓ガラスから室内に射し込む紫外線や可視光、赤外線など、光の入射を防ぐための遮光材として種々のものが知られている。例えば、下記の特許文献１には、ポリエステル繊維等の有機繊維からなる着色レース地に接着剤を介して離型フィルムを貼り付けて保管し、窓ガラスに取り付ける際に上記の離型フィルムを剥離し、露出した接着剤で上記の着色レース地を窓ガラス内面に貼り付けること、上記着色レース地の外側面に反射材としてアルミニウムを塗装や蒸着によって付着すること等が記載されている。
【特許文献１】実用新案登録第３００７２９８号公報
【０００３】
上記の窓用遮光材は、レース地で構成されるので、窓ガラスに貼り付けたとき、フィルム製遮光材のように遮光材と窓ガラスの間に気泡が残ることがなく、また網目が変形し難く、切った部分から糸がほつれず、反射材の存在により室内温度が上昇し難く、室外から室内が見え難い等の利点があった。しかし、反射材としてアルミニウムを用いるので、錆び易く、そのため反射性能が低下し易く、また反射材の付着を塗装や蒸着で行なうので、この反射材が剥離し易いという問題があった。
【考案の開示】
【考案が解決しようとする課題】
【０００４】
この考案は、反射材の錆びによる反射性能の低下がなく、かつ反射材が剥離し難く、耐久性に優れ、しかも紫外線や赤外線の遮断性に優れ、窓ガラスに貼り付けたときに従来同様に気泡が残らず、網目が変形し難く、糸がほつれず、室外から室内が見え難い窓ガラス用遮光ネットを提供するものである。
【課題を解決するための手段】
【０００５】
この考案に係る窓ガラス用遮光ネットは、車両や建物の窓ガラス内面に遮光用として貼り付けるための窓ガラス用遮光ネットにおいて、合成繊維のフィラメント糸を用いて編織された黒色ネット地の片面に光反射膜および粘着剤層が順に積層され、この粘着剤層を介して合成樹脂からなる離型フィルムが着脱自在に貼り付けられ、上記黒色ネット地の他面が上記の光反射膜および粘着剤層で被覆されることなく黒色を呈しており、上記の光反射膜がステンレス鋼、ニッケル、クロムまたはチタンからなり、編織後のスパッタリング加工によって形成されていることを特徴とする。
【０００６】
上記の遮光ネットは、所望の形状、すなわち取付けるべき窓ガラスの形状に合わせて切断し、離型フィルムを剥離した後、粘着剤層側を窓ガラスの内面に押し当てることにより貼付けられる。この場合、遮光ネットは、フィルムと異なり全面に網目を備えるため、遮光ネットと窓ガラスとの間に気泡が形成されることなく、全面均一に貼付けられる。また、上記の遮光ネットは、合成繊維のフィラメント糸、すなわちモノフィラメント糸またはマルチフィラメント糸で形成されるため、ステープルの集合体である紡績糸を用いた場合のように毛羽で網目が塞がれることはなく、視野が明るくなる。そして、上記の遮光ネットは、窓の内側が黒色を呈し、外側が光反射膜で被覆されているため、室内からは外部が明瞭に見える反面、外部からは室内が見え難くなる。
【０００７】
また、上記の遮光ネットは、その光反射膜がステンレス鋼、ニッケル、クロムまたはチタン等の耐食性金属で形成されるため、使用により錆びることがなく、かつギラツキのない金属色を備えている。また、上記の光反射膜がスパッタリング加工で形成されるため、上記の耐食性金属が合成繊維の表面に強固に固着され、そのため剥離し難くなり、錆び難いこととあいまって耐久性が向上する。更に、上記の光反射膜は、可視光線だけでなく、紫外線および赤外線の遮蔽性にも勝れるため、紫外線によるネットの劣化および赤外線による室内の温度上昇を防ぐことができる。
【０００８】
上記の遮光ネットを構成する糸は、ポリエステル、ナイロン、アクリル、ポリプロピレン、アラミド等の合成繊維からなるフィラメント糸であれば、モノフィラメント糸およびマルチフィラメント糸のいずれでも使用可能であるが、ポリエステルの特にポリエチレンテレフタレートは、含有水分率が低く、上記の光反射膜をスパッタリング加工によって強固に固着できる点で好ましく、そのマルチフィラメント糸は、モノフィラメント糸に比べ、同じ繊度でも柔軟性に勝れており、そのため曲面の窓ガラスに対しても順応が可能であり、弛みなく容易に貼付けることができる。
【０００９】
この考案の遮光ネットは、黒色ネット地で構成されているが、このネット地は黒色の原着糸を用いて編織したもの、編織後の染色で黒色にしたもののいずれでもよい。そして、ネット地は網目を備えたものであれば、織物または編物のいずれでもよく、織物では、上記のフィラメント糸を経糸および緯糸に使用し、粗い密度で平織りに製織してネット状としたものが例示され、編物では、上記のフィラメント糸を経編機の前筬および中筬、後筬に供給し、前筬のフィラメント糸で多数本の鎖編みを平行に、かつ等間隔に編成し、中筬および後筬に供給したフィラメント糸でジグザグ状に挿入編みを行って上記の鎖編みを接続したもの（例えば、マーキゼット）、また上記の鎖編みと直角によこ糸装置でよこ糸を等間隔に挿入してネット状としたもの等が例示される。なお、上記ネット地の開口率は２０〜７０％が好ましく、２０％未満では窓ガラスの内側から外が見難く、７０％を超すと、光の遮蔽性が不足する。
【００１０】
上記黒色ネット地の片面に常法にしたがってスパッタリング加工を施すことにより、黒色ネット地を構成するフィラメント糸の片面にステンレス鋼、ニッケル、クロムまたはチタン等の耐食性金属からなる光反射膜が形成される。この光反射膜の厚みは、２００〜３０００Åが好ましく、２００Å未満では光反射性が不足し、反対に３０００Å超では生産性が低下する。なお、黒色ネット地がマーキゼット等の編地である場合は、前筬で編まれた鎖編列のニードルループ側を表面として上記の耐食性金属をスパッタリングして光反射膜を形成することが好ましい。
【００１１】
この考案では、上記黒色ネット地のスパッタリング加工面上に粘着剤層が設けられる。この粘着剤層は、窓ガラス面に対して繰返し貼着が可能で、かつ剥離後の窓ガラス面に剥離跡が残らず、透明なものであれば任意であり、例えばシリコーンゴム系の粘着剤が好ましい。この粘着剤は、上記スパッタリング加工後の黒色ネット地に塗布し、乾燥することにより、前記フィラメント糸の片面に沿って層状に固着される。そして、この粘着剤層を介して上記黒色ネット地のスパッタリング加工面に離型フィルムが着脱自在に積層される。なお、黒色ネット地が柔らか過ぎて取扱い性が低く、例えば粘着剤の塗布が困難な場合は、アクリル樹脂等を用いた樹脂加工で硬仕上加工を施すことができる。
【考案の効果】
【００１２】
この考案に係る窓ガラス用遮光ネットは、片面の粘着剤層が離型フィルムで覆われているので、保管中や輸送中などに上記の粘着剤層に異物が付着して汚損されることがなく、かつ上記の離型フィルムは、容易に剥離することができ、剥離して現われた粘着剤層を窓ガラスの内面に向けて押し当てることにより、上記の遮光ネットを窓ガラス内面に容易に固定することができる。この固定状態では、窓ガラスの内側からは外側が明瞭に見える反面、外側からは内側が見え難くなる。しかも、光反射膜が耐食性に勝れたステンレス鋼、ニッケル、クロムまたはチタンのスパッタリング加工で形成されるため、使用により錆びることがなく、かつ剥離し難くなって耐久性が向上し、更に可視光線だけでなく、紫外線および赤外線の遮蔽性にも勝れるため、紫外線によるネットの劣化および赤外線による室内の温度上昇を防ぐことができる。
【００１３】
特に請求項２に係る考案は、光反射膜の剥離強度が向上し、かつ柔軟性も向上して曲面の窓ガラスに対しても弛みなく容易に貼付けることができ、しかも内側から外側を見るときの見易さと外側から内側に入る赤外線その他の光の遮蔽性とのバランスが良好である。また、請求項３に係る考案は、光反射膜の厚みが好適であり、光反射性と生産性のバランスが良好である。また、請求項４に係る考案は、窓ガラス面に対する固定性に勝れ、しかも着脱が容易であり、かつ窓ガラスから剥離しても窓ガラスに剥離跡が残らない。
【考案を実施するための最良の形態】
【００１４】
図１において、１０は窓ガラス用遮光ネットであり、黒色ネット地１１の片面に光反射膜１２および粘着剤層１３を順に積層し、この粘着剤層１３の上に離型フィルム１４を着脱自在に貼着して形成されている。この遮光ネット１０において、上記の黒色ネット地１１は、ポリエチレンテレフタレートのマルチフィラメント糸からなる開口率２０〜７０％のネット状編織物であり、原料着色または後染めにより黒色を呈している。また、光反射膜１２は、ステンレス鋼、ニッケル、クロムまたはチタンをスパッタリングして得られた厚さ２００〜３０００Åの耐食性金属膜であり、この光反射膜１２の上にシリコーンゴム系粘着剤を塗布し、乾燥して粘着剤層１３が形成されている。
【００１５】
上記の黒色ネット地１１は、図２に例示する織物または図３に例示する編物で構成することができる。図２の黒色ネット地１１は、ポリエチレンテレフタレートからなる７５〜１５０デシテックスのマルチフィラメント糸を経糸１１aおよび緯糸１１bに使用して粗い密度で、前記の開口率となるように平織りに製織してネット状とし、後染めにより黒色としたものである。
【００１６】
一方、図３の黒色ネット地１１は、上記同様のマルチフィラメント糸を経編機の前筬および中筬、後筬に供給し、前筬のマルチフィラメント糸（地糸）１１cで多数本の鎖編みを平行に、かつ等間隔に編成し、中筬に供給したマルチフィラメント糸（横糸）１１dおよび後筬に供給したマルチフィラメント糸（横糸）１１eを、それぞれ上記の地糸１１cからなる２本の鎖編み列間にジグザグ状に挿入して角形の編目を形成したマーキゼット（角目編み）であり、後染めにより黒色とされている。
【００１７】
上記図２または図３の黒色ネット１１は、乾燥した後、ロール状に巻き取られ、そのロール状巻物が密閉可能なケーシング内に設置され、一方向に引出され、巻取り可能に広げられる。そして、平面状に広げられた部分の前方に棒状の陽極およびスパッタリング加工用の前記耐食性金属からなるターゲット（陰極）を設置し、上記のケーシング内を減圧し、アルゴンガスを導入してケーシング内を低圧アルゴンガス雰囲気としたのち、上記の陽極と陰極との間に５００Ｖ以上の直流電圧を加えると共に、黒色ネット地１１を一定速度で送出して巻取り軸に巻取り、その間にアルゴンガスから解離したイオンを加速して陰極のターゲットに衝突させ、この陰極表面の金属を叩き出し、飛散させて上記の黒色ネット地１１に付着させて光反射膜１２を形成する。このとき、黒色ネット地１１の送り速度を調節して光反射膜１２の厚みを２００〜３０００Åに設定する。なお、黒色ネット地１１が図３の角目編みの場合は、鎖編みのニードルループ側に光反射膜１２が形成される。
【００１８】
次いで、上記スパッタリング装置のケーシングから、上記耐食性金属の光反射膜１２が積層された黒色ネット１１地を取出し、硬仕上加工用のアクリルニトリル樹脂を用いて樹脂加工を施し、しかるのち黒色ネット地１１の光反射膜１２上にシリコーンゴム系粘着剤を固形分付き量１〜３０g／m2で塗布、乾燥して粘着剤層１３を形成し、この粘着剤層１２上にポリエチレン樹脂からなる厚さ１２μｍの離型フィルム１４を着脱自在に貼着して光反射用遮光ネット１０を得る。
【図面の簡単な説明】
【００１９】
【図１】実施例の断面図である。
【図２】織物からなる黒色ネット地の組織図である。
【図３】編物からなる黒色ネット地の組織図である。
【符号の説明】
【００２０】
１０：窓ガラス用遮光ネット
１１：黒色ネット地
１１a：経糸、１１b：緯糸、１１c：地糸、１１d：横糸、１１e：横糸
１２：光反射膜
１３：粘着剤層
１４：離型フィルム
【図１】
0003130273.tif 000003
【図２】
0003130273.tif 000004
【図３】
0003130273.tif 000005